(57)【要約】  比較的高いガラス転移温度及び分子量を有するメタクリル酸メチルの酸官能化コポリマーは、高い光線透過率値、低い曇り度、高い耐熱性及び高い環境安定性を有する物品であって光学保護フィルム、ゼロ−ゼロ光学位相差フィルム及び補償フィルム、並びに照明パイプ及び光学イメージングレンズとして有用な前記物品を製造するために用いることができる。【特許請求の範囲】
【請求項１】
メタクリル酸メチルとメタクリル酸と随意としての１種以上の追加のコモノマーとのコポリマーであって、少なくとも６００００ｇ／モルの重量平均分子量及び少なくとも１１５℃のガラス転移温度を有する前記コポリマー。
【請求項２】
少なくとも８００００ｇ／モルの重量平均分子量を有する、請求項１に記載のコポリマー。
【請求項３】
少なくとも１０００００ｇ／モルの重量平均分子量を有する、請求項１に記載のコポリマー。
【請求項４】
少なくとも１２０℃のガラス転移温度を有する、請求項１〜３のいずれかに記載のコポリマー。
【請求項５】
少なくとも１３０℃のガラス転移温度を有する、請求項１〜４のいずれかに記載のコポリマー。
【請求項６】
５８９ｎｍの波長において１．４５〜１．５３の屈折率を有する、請求項１〜５のいずれかに記載のコポリマー。
【請求項７】
前記１種以上の追加のコモノマーがアクリル酸エチル、アクリル酸メチル、スチレン、α−メチルスチレン、環状及び脂肪族不飽和酸無水物、メタクリル酸ベンジル、メタクリル酸シクロヘキシル、メタクリル酸ｔ−ブチルシクロヘキシル、メタクリル酸ｔ−ブチル、ビニルエステル類、ネオデカン酸ビニル、ネオノナン酸ビニル及びそれらの組合せより成る群から選択される、請求項１〜６のいずれかに記載のコポリマー。
【請求項８】
メタクリル酸メチル／メタクリル酸コポリマー、メタクリル酸メチル／メタクリル酸／アクリル酸エチルコポリマー、メタクリル酸メチル／メタクリル酸／アクリル酸メチルコポリマー、メタクリル酸メチル／メタクリル酸／メタクリル酸ｔ−ブチルシクロヘキシルコポリマー、メタクリル酸メチル／メタクリル酸／メタクリル酸イソボルニルコポリマー、メタクリル酸メチル／メタクリル酸／スチレンコポリマー、メタクリル酸メチル／メタクリル酸／スチレン／無水マレイン酸コポリマー、メタクリル酸メチル／メタクリル酸／無水マレイン酸／α−メチルスチレンコポリマー、メタクリル酸メチル／メタクリル酸／アクリル酸エチル／メタクリル酸ベンジルコポリマー、メタクリル酸メチル／メタクリル酸／メタクリル酸ベンジル／メタクリル酸ｔ−ブチルシクロヘキシルコポリマー、メタクリル酸メチル／メタクリル酸／メタクリル酸ベンジル／メタクリル酸ｔ−ブチルシクロヘキシルコポリマー、メタクリル酸メチル／メタクリル酸／アクリル酸エチル／メタクリル酸ｔ−ブチルコポリマー及びそれらの組合せより成る群から選択される、請求項１〜７のいずれかに記載のコポリマー。
【請求項９】
メタクリル酸がコポリマーの約１〜約７重量％を構成する、請求項１〜８のいずれかに記載のコポリマー。
【請求項１０】
メタクリル酸メチルがコポリマーの約７０〜約９９重量％を構成する、１〜９のいずれかに記載のコポリマー。
【請求項１１】
メタクリル酸メチル約７９〜約９９重量％、メタクリル酸約１〜約７重量％及び１種以上の追加のコモノマー０〜約２０重量％から成る、請求項１に記載のコポリマー。
【請求項１２】
厚さ３．２ｍｍのプラーク上でＡＳＴＭ法Ｄ１００３によって測定した時に少なくとも約８８％の光線透過率及び１０％未満の曇り度を有する、請求項１〜１１のいずれかに記載のコポリマー。
【請求項１３】
３．８ｋｇ下で２３０℃において約０．３〜約２．５ｇ／１０分のメルトフローレートを有する、請求項１〜１２のいずれかに記載のコポリマー。
【請求項１４】
請求項１〜１３のいずれかに記載の少なくとも１種のコポリマーと少なくとも１種の酸化防止剤とを含む、アクリル樹脂組成物。
【請求項１５】
請求項１〜１４のいずれかに記載の少なくとも１種のコポリマーと、ホスファイト酸化防止剤、ホスフェート酸化防止剤、ホスホネート酸化防止剤、ホスフィン酸化防止剤、フェノール系酸化防止剤、トリアジントリオン酸化防止剤及びそれらの組合せより成る群から選択される少なくとも１種の酸化防止剤とを含む、アクリル樹脂組成物。
【請求項１６】
請求項１〜１５のいずれかに記載の少なくとも１種のコポリマーと少なくとも１種のＵＶ安定剤とを含む、アクリル樹脂組成物。
【請求項１７】
請求項１〜１６のいずれかに記載の少なくとも１種のコポリマーと、ベンゾフェノンＵＶ安定剤、ベンゾトリアゾールＵＶ安定剤、ヒドロキシフェニルベンゾトリアゾールＵＶ安定剤、ヒドロキシフェニルトリアジンＵＶ安定剤、ベンゾオキサジノンＵＶ安定剤及びそれらの組合せより成る群から選択される少なくとも１種のＵＶ安定剤とを含む、アクリル樹脂組成物。
【請求項１８】
請求項１〜１７のいずれかに記載の少なくとも１種のコポリマーと少なくとも１種の強化剤とを含む、アクリル樹脂組成物。
【請求項１９】
前記少なくとも１種の強化剤がブロックコポリマー強化剤及びコア−シェル強化剤より成る群から選択される少なくとも１種の強化剤を含む、請求項１８に記載のアクリル樹脂組成物。
【請求項２０】
請求項１〜１９のいずれかに記載の少なくとも１種のコポリマーと少なくとも１種の追加ポリマーとを含み、前記追加ポリマーがメタクリル酸メチルと１種以上のアクリル酸Ｃ1〜Ｃ4アルキルエステルとのコポリマーより成る群から選択される、アクリル樹脂組成物。
【請求項２１】
前記少なくとも１種の追加ポリマーがメタクリル酸メチルとアクリル酸エチル又はアクリル酸メチルから選択される少なくとも１種のコモノマーとのコポリマーである、請求項２０に記載のアクリル樹脂組成物。
【請求項２２】
アクリル樹脂がコポリマーと追加ポリマーとの合計重量を基準として約２５重量％〜約９９．９重量％のコポリマーと０．１重量％〜約７５重量％の追加ポリマーとから構成される、請求項２０に記載のアクリル樹脂組成物。
【請求項２３】
前記少なくとも１種の追加ポリマーが少なくとも１０００００ｇ／モルの重量平均分子量を有する、請求項２０〜２２のいずれかに記載のアクリル樹脂組成物。
【請求項２４】
前記少なくとも１種の追加ポリマーが少なくとも１２００００ｇ／モルの重量平均分子量を有する、請求項２０〜２２のいずれかに記載のアクリル樹脂組成物。
【請求項２５】
請求項１〜２４のいずれかに記載の少なくとも１種のコポリマーを含み、酸無水物環構造が存在する、アクリル樹脂組成物。
【請求項２６】
13Ｃ−ＮＭＲによって測定して０．５〜２重量％の酸無水物環構造を含有する、請求項２５に記載のアクリル樹脂組成物。
【発明の詳細な説明】
【技術分野】
【０００１】
本発明は、高い耐熱性、高い透明性、低い曇り度、調節可能な光学位相差、高い環境安定性及び／又は低い吸湿性を含む望ましい特性の組合せを有する、メタクリル酸メチルの高分子量酸官能化コポリマーに関する。
【背景技術】
【０００２】
これまで、Ｉ2着色ＰＶＡ（ポリビニルアルコール）吸収偏光子を含有させた積層体には、トリアセテートセルロース（ＴＡＣ）フィルムが用いられてきた。しかしながら、高温多湿条件（例えば８５℃、相対湿度８５％）下で必要とされる要件又はより薄い光学偏光子についての要件に適合した光学偏光子含有ＴＡＣ／ＰＶＡ−Ｉ2／ＴＡＣ積層フィルムを製造するのは困難であった。さらに、ＴＡＣフィルムは、厚さ方向及びオフアングル方向に沿って高い固有の有効な負の光学位相差を有しており、このことは、このようなフィルムを、面内スイッチング（ＩＰＳ）及び／又はフィールドフリンジスイッチング（ＦＦＳ）液晶ディスプレイ（ＬＣＤ）用途には適さないものにする。
【発明の概要】
【発明が解決しようとする課題】
【０００３】
従って、調節可能な複屈折率／光学位相差特性を有する改良型フィルムの製造に用いることができる材料に対する要望が存在する。かかるフィルムは、有機発光ダイオード（ＯＬＥＤ）、ＦＦＳ及びＩＰＳ式ＬＣＤ装置（例えばＬＥＤ照明ユニットを有するスマートフォン、タブレット、ノートブック型器及びＬＣＤテレビ）用の光学偏光子において、光学保護フィルム、ゼロ−ゼロ位相差フィルム及び光学補償フィルムとして用いることができる。さらに、ＬＥＤ照明パイプ、光ガイドパネル、光学イメージングレンズ及びその他のタイプの製品には、関連アクリル材料を用いることもできる。
【課題を解決するための手段】
【０００４】
本発明は、高いガラス転移温度（例えば約１１５〜１４５℃のＴｇ）及び十分に高い分子量（ＭＷ）を有していて、光学フィルム、長い光路長の照明パイプ、薄い光ガイド、光学イメージングレンズ等の光学等級物品を製造するのに有用なものにされた酸官能性アクリルコポリマー（ターポリマー及びテトラポリマーを含む）を提供する。高Ｔｇのアクリル材料は、高い耐熱性、高い光線透過率、低い曇り度、より一層低い吸湿性、優れた寸法安定性及び優れた機械的特性といった要件の内の１つ以上を、随意に優れた耐ＵＶ性と共に、満たすように設計することができる。かかるアクリルコポリマーは、５８９ｎｍの波長において１．４５〜１．５３の屈折率を有することができる。該アクリルコポリマーは、塊状重合、溶融重合、乳化重合、溶液重合及びさらには懸濁重合のような方法を用いて合成することができる。該アクリルコポリマーの重量平均分子量は、６００００ｇ／モル超、好ましくは８００００ｇ／モル超、より一層ましくは９００００ｇ／モル超、さらにより一層好ましくは１０００００ｇ／モル超である。該アクリルコポリマーのＴｇ値は、１１５℃超、好ましくは１２０℃超、より一層好ましくは１３０℃超である。さらに、前記アクリルコポリマーに所定の酸化防止剤を組み合わせることによって、高温（例えば２５０〜２８０℃）条件に付した時にアクリルコポリマーが有意の黄変や泡立ちを示さないような改善された熱安定性を有するアクリル樹脂組成物を提供することができる。最終樹脂配合物中の酸化防止剤の装填量は、０．０１〜４重量％の範囲にすることができる。ＵＶ安定剤を０．１重量％〜５重量％の装填レベルで用いることによって、光学性能を有意に損なうことなくアクリルコポリマーの耐ＵＶ性をさらに改善することができる。また、コア−シェル強化剤及び／又はブロックコポリマー強化剤のような強化剤（強靱化剤）を高Ｔｇアクリルコポリマーにブレンドすることによって、改善された機械的強靱性を有するアクリル樹脂組成物を提供することもできる。本発明のアクリルコポリマー及びアクリル樹脂組成物から調製された厚さ３．２ｍｍのプラークは、（ＡＳＴＭ法Ｄ１００３に従って測定して）８９％超（好ましくは９１％超）の光線透過率値を有すること及び／又は１０％未満（好ましくは２％未満）の光学曇り度値を示すことができる。
【０００５】
本発明の様々な非限定的局面を、以下のようにまとめることができる。
【０００６】
局面１：メタクリル酸メチルとメタクリル酸と随意としての１種以上の追加のコモノマーとのコポリマーであって、少なくとも６００００ｇ／モルの重量平均分子量及び少なくとも１１５℃のガラス転移温度を有する前記コポリマー。
【０００７】
局面２：少なくとも８００００ｇ／モルの重量平均分子量を有する、局面１のコポリマー。
【０００８】
局面３：少なくとも９００００ｇ／モルの重量平均分子量を有する、局面１のコポリマー。
【０００９】
局面４：少なくとも１０００００ｇ／モルの重量平均分子量を有する、局面１のコポリマー。
【００１０】
局面５：少なくとも１２０℃のガラス転移温度を有する、局面１〜４のいずれかのコポリマー。
【００１１】
局面６：少なくとも１３０℃のガラス転移温度を有する、局面１〜５のいずれかのコポリマー。
【００１２】
局面７：５８９ｎｍの波長において１．４５〜１．５３の屈折率を有する、局面１〜６のいずれかのコポリマー。
【００１３】
局面８：前記の１種以上の追加のコモノマーがアクリル酸エチル、アクリル酸メチル、スチレン、α−メチルスチレン、環状及び脂肪族不飽和酸無水物、メタクリル酸ベンジル、メタクリル酸シクロヘキシル、メタクリル酸ｔ−ブチルシクロヘキシル、メタクリル酸ｔ−ブチル並びにそれらの組合せより成る群から選択される、局面１〜７のいずれかのコポリマー。
【００１４】
局面９：メタクリル酸メチル／メタクリル酸コポリマー、メタクリル酸メチル／メタクリル酸／アクリル酸エチルコポリマー、メタクリル酸メチル／メタクリル酸／アクリル酸メチルコポリマー、メタクリル酸メチル／メタクリル酸／メタクリル酸ｔ−ブチルシクロヘキシルコポリマー、メタクリル酸メチル／メタクリル酸／メタクリル酸イソボルニルコポリマー、メタクリル酸メチル／メタクリル酸／スチレンコポリマー、メタクリル酸メチル／メタクリル酸／スチレン／無水マレイン酸コポリマー、メタクリル酸メチル／メタクリル酸／無水マレイン酸／α−メチルスチレンコポリマー、メタクリル酸メチル／メタクリル酸／メタクリル酸ｔ−ブチルシクロヘキシルコポリマー／メタクリル酸イソボルニルコポリマー、メタクリル酸メチル／メタクリル酸／メタクリル酸イソボルニル／メタクリル酸ベンジルコポリマー、メタクリル酸メチル／メタクリル酸／メタクリル酸ベンジル／メタクリル酸ｔ−ブチルシクロヘキシルコポリマー、メタクリル酸メチル／メタクリル酸／メタクリル酸ｔ−ブチルシクロヘキシル／メタクリル酸ｔ−ブチルコポリマー及びそれらの組合せより成る群から選択される、局面１〜８のいずれかのコポリマー。
【００１５】
局面１０：メタクリル酸がコポリマーの約１〜約７重量％を構成する、局面１〜９のいずれかのコポリマー。
【００１６】
局面１１：メタクリル酸メチルがコポリマーの約７０〜約９９重量％を構成する、局面１〜１０のいずれかのコポリマー。
【００１７】
局面１２：メタクリル酸メチル約７９〜約９９重量％、メタクリル酸約１〜約７重量％及び１種以上の追加のコモノマー０〜約２０重量％から成る、局面１〜１０のいずれかのコポリマー。
【００１８】
局面１３：厚さ３．２ｍｍのプラーク上でＡＳＴＭ法Ｄ１００３によって測定した時に少なくとも約８８％の光線透過率及び１０％未満の曇り度を有する、局面１〜１２のいずれかのコポリマー。
【００１９】
局面１４：厚さ３．２ｍｍのプラーク上でＡＳＴＭ法Ｄ１００３によって測定した時に少なくとも約９０％の光線透過率及び５％未満の曇り度を有する、局面１〜１２のいずれかのコポリマー。
【００２０】
局面１５：３．８ｋｇ下で２３０℃において約０．３〜約２．５ｇ／１０分のメルトフローレートを有する、局面１〜１４のいずれかのコポリマー。
【００２１】
局面１６：局面１〜１５のいずれかに従う少なくとも１種のコポリマーと少なくとも１種の酸化防止剤とを含むアクリル樹脂組成物。
【００２２】
局面１７：局面１〜１６のいずれかに従う少なくとも１種のコポリマーと、ホスファイト酸化防止剤、ホスフェート酸化防止剤、ホスホネート酸化防止剤、ホスフィン酸化防止剤、フェノール系酸化防止剤、トリアジントリオン酸化防止剤及びそれらの組合せより成る群から選択される少なくとも１種の酸化防止剤とを含むアクリル樹脂組成物。
【００２３】
局面１８：局面１〜１７のいずれかに従う少なくとも１種のコポリマーと少なくとも１種のＵＶ安定剤とを含むアクリル樹脂組成物。
【００２４】
局面１９：局面１〜１８のいずれかに従う少なくとも１種のコポリマーと、ベンゾフェノンＵＶ安定剤、ベンゾトリアゾールＵＶ安定剤、ヒドロキシフェニルベンゾトリアゾールＵＶ安定剤、ヒドロキシフェニルトリアジンＵＶ安定剤、ベンゾオキサジノンＵＶ安定剤及びそれらの組合せより成る群から選択される少なくとも１種のＵＶ安定剤とを含むアクリル樹脂組成物。
【００２５】
局面２０：局面１〜１９のいずれかに従う少なくとも１種のコポリマーと少なくとも１種の強化剤とを含むアクリル樹脂組成物。
【００２６】
局面２１：前記少なくとも１種の強化剤がブロックコポリマー強化剤（特に、ポリアクリレートソフトブロックと１又は２つのポリメチルメタクリレート及び／又はポリスチレンハードブロックとを含有する２ブロック及び３ブロックコポリマーより成る群から選択されるブロックコポリマー強化剤）並びにコア−シェル強化剤より成る群から選択される少なくとも１種の強化剤を含む、局面２０に従うアクリル樹脂組成物。
【００２７】
局面２２：局面１〜２１のいずれかに従う少なくとも１種のコポリマー、及びメタクリル酸メチルと１種以上のアクリル酸Ｃ1〜Ｃ4アルキルエステルとのコポリマーより成る群から選択される少なくとも１種の追加ポリマーを含む、アクリル樹脂組成物。
【００２８】
局面２３：前記少なくとも１種の追加ポリマーがメタクリル酸メチルとアクリル酸エチル又はアクリル酸メチルから選択される少なくとも１種のコモノマーとのコポリマーである、局面２２のアクリル樹脂組成物。
【００２９】
局面２４：アクリル樹脂がコポリマー及び追加ポリマーの総重量を基準として約２５重量％〜約９９．９重量％のコポリマー及び０．１重量％〜約７５重量％の追加ポリマーから構成される、局面２２又は２３のアクリル樹脂組成物。
【００３０】
局面２５：前記少なくとも１種の追加ポリマーが少なくとも１０００００ｇ／モルの重量平均分子量を有する、局面２２〜２４のいずれかのアクリル樹脂組成物。
【００３１】
局面２６：前記少なくとも１種の追加ポリマーが少なくとも１２００００ｇ／モルの重量平均分子量を有する、局面２２〜２４のいずれかのアクリル樹脂組成物。
【００３２】
局面２７：局面１〜２６のいずれかに従う少なくとも１種のコポリマーを含み、酸無水物環構造が存在する、アクリル樹脂組成物。
【００３３】
局面２８：13Ｃ−ＮＭＲによって測定して０．５〜２重量％の酸無水物環構造を含有する、局面２７のアクリル樹脂組成物。
【発明を実施するための形態】
【００３４】
本発明の酸官能化アクリルコポリマー（即ち酸官能化されたアクリルコポリマー）は、少なくとも約１１５℃のＴｇ（別の実施形態においては少なくとも１１５℃、少なくとも１２０℃、少なくとも１２５℃又は少なくとも１３０℃のＴｇ；ある実施形態において、アクリル樹脂組成物のＴｇは１４０℃以下又は１３５℃以下である）及び少なくとも約６００００ｇ／モルの重量平均分子量（別の実施形態においては少なくとも６００００ｇ／モル、少なくとも７００００ｇ／モル、少なくとも８００００ｇ／モル、少なくとも９００００ｇ／モル、少なくとも９５０００ｇ／モル又は少なくとも１０００００ｇ／モルの重量平均分子量）を有するアクリル樹脂組成物を調製するのに有用である。別の実施形態において、アクリル樹脂組成物は、２５００００ｇ／モル以下又は２０００００ｇ／モル以下の重量平均分子量を有する。かかるアクリル樹脂組成物は、ａ）メタクリル酸メチルとメタクリル酸と随意としての１種以上の追加のコモノマーとの少なくとも１種のコポリマー（以下、「メタクリル酸メチルとメタクリル酸とのコポリマー」又は「酸官能化アクリルコポリマー」と称する）、及び随意としてのｂ）メタクリル酸メチルと１種以上のアクリル酸Ｃ1〜Ｃ4アルキルエステルとのコポリマーより成る群から選択される１種以上の追加ポリマー（以下、「随意としての追加ポリマー」と称する）から構成されることができる。この酸官能化アクリルコポリマーを用いて調製されるアクリル樹脂組成物は、少なくとも約８８％又は少なくとも約９０％の光線透過率及び約１０％未満又は約５％未満の曇り度（ＡＳＴＭ法Ｄ１００３に従って３．２ｍｍの厚さを有するアクリル樹脂組成物のプラークについて測定）を有することができ、光学フィルム、光ガイド等の製造に特に好適である。前記アクリル樹脂組成物は、少なくとも１種の酸化防止剤、例えばホスファイト酸化防止剤、ホスフェート酸化防止剤、ホスホネート酸化防止剤、ホスフィン酸化防止剤、フェノール系酸化防止剤、トリアジントリオン酸化防止剤及びそれらの組合せより成る群から選択される酸化防止剤を追加的に含むことができる。
【００３５】
分析試験方法
【００３６】
本発明に従うコポリマー及びアクリル樹脂組成物のパラメーター及び特徴、例えばガラス転移温度（Ｔｇ）、重量平均分子量、光線透過率％及び曇り度％を測定するために用いられる試験方法は、実施例に記載する。
【００３７】
メタクリル酸メチルとメタクリル酸とのコポリマー（酸官能化アクリルコポリマー）
【００３８】
上で述べたように、本発明の１つの局面は、メタクリル酸メチルとメタクリル酸と随意としての１種以上の追加のコモノマーとの少なくとも１種のコポリマー（以下、「メタクリル酸メチルとメタクリル酸とのコポリマー」又は「酸官能化アクリルコポリマー」と称する）を提供することである。本発明の好ましい実施形態において、前記のメタクリル酸メチルとメタクリル酸とのコポリマーは、ランダムコポリマー（統計コポリマー）である。別の好ましい実施形態において、前記のメタクリル酸メチルとメタクリル酸とのコポリマーは、直鎖状コポリマー（非分岐鎖状コポリマー）である。
【００３９】
前記のメタクリル酸メチルとメタクリル酸との少なくとも１種のコポリマーは、例えば、メタクリル酸メチル／メタクリル酸コポリマー、メタクリル酸メチル／メタクリル酸／アクリル酸エチルコポリマー、メタクリル酸メチル／メタクリル酸／アクリル酸メチルコポリマー、メタクリル酸メチル／メタクリル酸／メタクリル酸ｔ−ブチルシクロヘキシルコポリマー、メタクリル酸メチル／メタクリル酸／メタクリル酸イソボルニルコポリマー、メタクリル酸メチル／メタクリル酸／スチレンコポリマー、メタクリル酸メチル／メタクリル酸／スチレン／無水マレイン酸コポリマー、メタクリル酸メチル／メタクリル酸／無水マレイン酸／α−メチルスチレンコポリマー、メタクリル酸メチル／メタクリル酸／アクリル酸エチル／メタクリル酸ベンジルコポリマー、メタクリル酸メチル／メタクリル酸／メタクリル酸ベンジル／メタクリル酸ｔ−ブチルシクロヘキシルコポリマー、メタクリル酸メチル／メタクリル酸／メタクリル酸ｔ−ブチルシクロヘキシルコポリマー／メタクリル酸イソボルニルコポリマー、メタクリル酸メチル／メタクリル酸／メタクリル酸ベンジル／メタクリル酸イソボルニルコポリマー、メタクリル酸メチル／メタクリル酸／α−メチルスチレン／アクリル酸ｎ−ブチルコポリマー、メタクリル酸メチル／メタクリル酸／スチレン／α−メチルスチレンコポリマー、メタクリル酸メチル／メタクリル酸／メタクリル酸ｔ−ブチルシクロヘキシル／メタクリル酸ベンジルコポリマー、メタクリル酸メチル／メタクリル酸／メタクリル酸イソボルニル／メタクリル酸ｔ−ブチルコポリマー及びそれらの組合せより成る群から有利に選択することができる。
【００４０】
メタクリル酸（即ちメタクリル酸の重合の結果として得られる繰返し単位）は、ある実施形態において、前記コポリマーの少なくとも約０．５重量％且つ／又は前記コポリマーの約１０重量％以下、例えば前記コポリマーの約１〜約７重量％を占めることができる。別の実施形態に従えば、メタクリル酸メチル（即ち、メタクリル酸メチルの重合の結果として得られる繰返し単位）は、前記コポリマーの少なくとも約５０重量％且つ／又は約９９．５重量％以下、例えば約８０〜約９９重量％を占めることができる。前記コポリマーは、本発明の様々な実施形態において、メタクリル酸メチル約７９〜約９９重量％、メタクリル酸約１〜約７重量％及び１種以上の追加のコモノマー０〜約２０重量％から成ることができる。
【００４１】
前記コポリマーを製造するために用いられる随意としての追加のコモノマー（群）は、メタクリル酸メチル及びメタクリル酸と共重合することができる任意のコモノマー（群）であることができるが、好ましい実施形態においては、ビニル芳香族モノマー及び／又は（メタ）アクリレートモノマーであり、その非限定的な例には、アクリル酸メチル、アクリル酸エチル、スチレン、環状及び脂肪族不飽和酸無水物（例えば無水マレイン酸）、α−メチルスチレン、メタクリル酸シクロヘキシル、メタクリル酸ｔ−ブチルシクロヘキシル、メタクリル酸ｔ−ブチル、アクリル酸ｎ−ブチル、メタクリル酸ベンジル並びにそれらの組合せがある。また、アクリル酸及びその他のα，β−不飽和カルボン酸モノマーを用いることもできる。その他の有用なコモノマーには、ビニルエステル、例えばネオデカン酸ビニル及びネオノナン酸ビニルがある。一般的に言えば、追加のコモノマーとして、重合可能な基（例えば炭素−炭素二重結合）を１分子当たり１個だけ含有するものを用いるのが望ましい。
【００４２】
本発明に従う酸官能化アクリルコポリマーの特定的な実例には、以下のコポリマーが包含される：
【００４３】
メタクリル酸メチル（９２〜９８．５重量％）とメタクリル酸（１．５〜８重量％）とから成るコポリマー。
【００４４】
メタクリル酸メチル（７０〜８０重量％）とメタクリル酸（１〜３重量％）とα−メチルスチレン（２０〜２５重量％）とアクリル酸ｎ−ブチル（０．５〜２重量％）とから成るコポリマー。
【００４５】
メタクリル酸メチル（９４〜９８重量％、例えば９６重量％）とメタクリル酸（１．０〜４．５重量％、例えば３重量％）とメタクリル酸ベンジル（０．５〜４重量％、例えば１重量％）とから成るコポリマー。
【００４６】
メタクリル酸メチル（８４〜９４重量％）とメタクリル酸（２〜６重量％）とスチレン（２〜１０重量％）とから成るコポリマー。
【００４７】
メタクリル酸メチル（９２〜９６重量％、例えば９４重量％）とメタクリル酸（２〜４重量％、例えば３重量％）とスチレン（１〜３重量％）と随意としてのα−メチルスチレン（０〜２重量％）とから成るコポリマー。
【００４８】
メタクリル酸メチル（９２〜９６重量％、例えば９４重量％）とメタクリル酸（２〜４重量％、例えば３重量％）と随意としてのアクリル酸エチル（０〜１重量％）と随意としてのメタクリル酸イソボルニル（０〜５重量％）とから成るコポリマー。
【００４９】
メタクリル酸メチル（９２〜９６重量％、例えば９４％）、メタクリル酸（１〜４重量％、例えば３重量％）と随意としてのアクリル酸エチル（０〜１重量％）と随意としてのメタクリル酸ｔ−ブチルシクロヘキシル（０〜５重量％）とから成るコポリマー。
【００５０】
メタクリル酸メチル（９２〜９６重量％、例えば９４重量％）とメタクリル酸（１〜４重量％、例えば３重量％）と随意としてのアクリル酸エチル（０〜１重量％）と随意としてのメタクリル酸ｔ−ブチル（０〜５重量％）とから成るコポリマー。
【００５１】
前記の酸官能化アクリルコポリマーは、アクリル及び他のエチレン性不飽和モノマーの共重合のためのポリマー技術分野において周知の任意の技術（例えば塊状重合、溶融重合、乳化重合、溶液重合及び懸濁重合等）を適合させることによって調製することができる。例えば、塊状共重合においては、メタクリル酸メチル、メタクリル酸、及びその他の目的酸官能化アクリルコポリマーの一部として組み込まれることが望まれる任意のコモノマーを含有するモノマー混合物を好適な重合容器中に装填し、好適な開始剤又は開始剤の組み合わせ、例えばフリーラジカル開始剤（例えばペルオキシド化合物）を用いて重合を開始させることができる。追加的に１種以上の連鎖移動剤、例えばメルカプタン及び／又はジスルフィドを存在させてもよい。次いで所望の転化度を達成するのに有効な時間及び温度に重合反応混合物を加熱し、未反応モノマーがあれば次いで揮発等の任意の好適な手段によってコポリマー生成物から除去する。
【００５２】
得られたコポリマーを押出等の任意の好適な方法を用いて１種以上の他の成分［例えば追加ポリマー、強化剤（例えばブロックコポリマー強化剤、コア−シェル強化剤）、ＵＶ安定剤及び／又は酸化防止剤］と配合することによって、アクリル樹脂組成物が得られる。
【００５３】
アクリル樹脂組成物
【００５４】
上記のメタクリル酸メチルとメタクリル酸とのコポリマーを含有するアクリル樹脂組成物は、本発明の別の局面を構成する。かかるアクリル樹脂組成物は、前記の１種以上のメタクリル酸メチルとメタクリル酸とのコポリマーに加えて、追加ポリマー、酸化防止剤、強化剤（例えばブロックコポリマー及びコア−シェル強化剤）並びに／又はＵＶ安定剤のタイプの１種以上の追加の成分を含むことができる。
【００５５】
随意としての追加ポリマー（群）
【００５６】
上で述べたように、本発明のある実施形態においては、前記酸官能化アクリルコポリマーに加えて、少なくとも１種の追加ポリマーを前記アクリル樹脂組成物中に存在させる。この追加ポリマーは、メタクリル酸メチルと１種以上のアクリル酸Ｃ1〜Ｃ4アルキルエステルとのコポリマーより成る群から選択することができる。この追加ポリマーは、メタクリル酸を含有しないという点で、前記のメタクリル酸メチルとメタクリル酸とのコポリマーとは相違する。従って、前記追加ポリマーは、メタクリル酸メチル及び１種以上のアクリル酸Ｃ1〜Ｃ4アルキルエステル（Ｃ1〜Ｃ4アルキルアクリレート）の重合した単位から（本質的に）成ることができる。本発明の好ましい実施形態において、前記追加ポリマーは、ランダムコポリマー（統計コポリマー）である。別の好ましい実施形態において、前記追加ポリマーは、直鎖状コポリマー（非分岐鎖状コポリマー）である。
【００５７】
例えば、前記少なくとも１種の追加ポリマーは、メタクリル酸メチルとアクリル酸エチル又はアクリル酸メチルから選択される少なくとも１種のコモノマーとのコポリマーであることができる。
【００５８】
本発明の好ましい実施形態において、前記少なくとも１種の追加ポリマーは、少なくとも１０００００ｇ／モル、少なくとも１１００００ｇ／モル、少なくとも１２００００ｇ／モル又は少なくとも１３００００ｇ／モルの重量平均分子量を有することができる。ある実施形態において、前記少なくとも１種の追加ポリマーの重量平均分子量は、２５００００ｇ／モル以下又は２０００００ｇ／モル以下である。
【００５９】
前記追加ポリマーは、当技術分野において周知の任意の重合方法、例えば溶融重合、溶液重合、乳化重合及びさらには懸濁重合によって、得ることができる。
【００６０】
前記追加ポリマーは、本発明のアクリル樹脂組成物における必須成分ではない。従って、本発明のある実施形態において、アクリル樹脂組成物は、ａ）及びｂ）の合計重量を基準としてメタクリル酸メチルとメタクリル酸とのコポリマー約２５重量％〜１００重量％及び前記追加ポリマー０％〜約７５重量％から構成される。
【００６１】
前記アクリル樹脂組成物中に用いられるポリマー（群）は、好ましい実施形態においては、１０ｋｇ下で２４０℃において約３〜約２５ｇ／１０分のメルトフローレートを有するアクリル樹脂組成物を提供するように選択される。
【００６２】
本発明のある実施形態においては、前記アクリル樹脂組成物中に酸無水物環構造を存在させる。例えば、前記アクリル樹脂組成物は、13Ｃ−ＮＭＲによって測定して０．５〜２重量％の酸無水物環構造を含有していてよい。かかる酸無水物環構造は、重合の際に１種以上の酸無水物含有コモノマー（特に無水マレイン酸のような炭素−炭素二重結合を含有する酸無水物官能化モノマー）を使用することによって、前記のメタクリル酸メチルとメタクリル酸とのコポリマー又は前記追加ポリマーの内の一方又は両方に、組み込むことができる。酸無水物環構造はまた、グラフトによる後重合や当技術分野において周知のその他のポリマー誘導体化方法において組み込むこともできる。
【００６３】
酸化防止剤
【００６４】
前記アクリル樹脂組成物は、１種以上の酸化防止剤を含有していてよい。１つの実施形態において、アクリル樹脂組成物のポリマー成分の重量平均分子量が９００００ｇ／モル未満である場合、アクリル樹脂組成物中に少なくとも１種の酸化防止剤を存在させる。好適な酸化防止剤には、ホスファイト酸化防止剤、ホスフェート酸化防止剤、ホスホネート酸化防止剤、ホスフィン酸化防止剤、フェノール系酸化防止（特に、立体障害フェノール系酸化防止剤）、トリアジントリオン酸化防止剤及びそれらの組合せより成る群から選択される酸化防止剤がある。
【００６５】
好適な立体障害フェノール系酸化防止剤の例には、以下のものがある（が、これらに限定されるわけではない）：ペンタエリトリトールテトラキス（３−（３，５−ジ−ｔ−ブチル−４−ヒドロキシフェニル）プロピオネート）（ＢＡＳＦ社よりIrganox（登録商標）1010の製品名で販売）、３−（３，５−ジ−ｔ−ブチル−４−ヒドロキシフェニル）プロピオン酸オクタデシル（ＢＡＳＦ社よりIrganox（登録商標）1076の製品名で販売）及びトリエチレングリコールビス（３−ｔ−ブチル−４−ヒドロキシ−５−メチルフェニル）プロピオネート（ＢＡＳＦ社よりIrganox（登録商標）245の製品名で販売）。好適なホスファイト酸化防止剤の例には、以下のものがある（が、これらに限定されるわけではない）：ペンタエリトリトールジホスファイト、例えば米国特許第５３６４８９５号明細書及び同第５４３８０８６号明細書（それらそれぞれの開示は、言及することによってすべての目的のためにそっくりそのままここに取り入れられる）に記載されたもの、ビス（２，４−ジ−ｔ−ブチルフェノール）ペンタエリトリトールジホスファイト（ＢＡＳＦ社よりIrgafos（登録商標）126の製品名で販売）、トリス（２，４−ジ−ｔ−ブチルフェニル） ホスファイト（ＢＡＳＦ社よりIrgafos（登録商標）168の製品名で販売）及びビス（２，４−ジクミルフェニル）ペンタエリトリトールジホスフェート（Dover Chemical社よりDoverPhos（登録商標）S-9228の製品名で販売）。
【００６６】
本発明の様々な実施形態において、前記アクリル樹脂組成物は、酸化防止剤を合計で約１５０ｐｐｍ〜約４５００ｐｐｍ又は約０．０１５〜０．４５重量％含む。
【００６７】
その他の添加剤
【００６８】
前記アクリル樹脂組成物は、上に挙げた様々な成分に加えて、随意に１種以上の添加剤を含むことができる。好適なタイプの追加の随意としての添加剤には、以下のものが含まれる（が、これらに限定されるわけではない）：フィラー、着色剤、顔料、潤滑剤、加工助剤、強化剤、帯電防止剤。但し、かかる添加剤は、所望の透明性、清澄性及び耐熱性特徴を有するアクリル樹脂組成物を得る能力を妨害することのない量で存在させるものとする。
【００６９】
１つの実施形態において、前記アクリル樹脂組成物は追加的に少なくとも１種のＵＶ安定剤を含む。好適なＵＶ安定剤は、例えば、ベンゾフェノンＵＶ安定剤、ベンゾトリアゾールＵＶ安定剤、ヒドロキシフェニルベンゾトリアゾールＵＶ安定剤、ヒドロキシフェニルトリアジンＵＶ安定剤、ベンゾオキサジノンＵＶ安定剤及びそれらの組合せより成る群から選択することができる。好適なＵＶ安定剤の特定的な例には、以下のものが含まれる（が、これらに限定されるわけではない）：２−（２Ｈ−ベンゾトリアゾール−２−イル）−４，６−ビス（１−メチル−１−フェニルエチル）フェノール（ＢＡＳＦ社よりTinuvin（登録商標）234の製品名で販売）、２−（４，６−ジフェニル−１，３，５−トリアジン−２−イル）−５−［（ヘキシル）オキシ］フェノール（ＢＡＳＦ社よりTinuvin（登録商標）1577の製品名で販売）及び２，２’−メチレンビス（６−（２Ｈ−ベンゾトリアゾール−２−イル）−４−（１，１，３，３−テトラメチルブチル））フェノール（ＢＡＳＦ社よりTinuvin（登録商標）360の製品名で販売）、並びにそれらの組合せ。ある実施形態において、前記アクリル樹脂組成物は、ＵＶ安定剤を合計で約０．１重量％〜約５重量％含む。
【００７０】
別の実施形態において、前記アクリル樹脂組成物は追加的に少なくとも１種の強化剤（耐衝撃性改良剤とも称される）を含む。強化剤の選択には制限はなく、ブロックコポリマー及びコア−シェル強化剤が含まれ得る。好適なブロックコポリマー強化剤には、例えばポリアクリレートソフトブロックと１個又は２個のポリメチルメタクリレート及び／又はポリスチレンハードブロックとを含有する２ブロック及び３ブロックコポリマーより成る群から選択されるブロックコポリマーがある。一般的に、かかるブロックコポリマーは、約２０〜約４０重量％のポリ（ブチルアクリレート）ブロックを含むことができる。本発明において用いるのに好適なブロックコポリマー強化剤は、例えばArkema社から「Nanostrength」の商品名で入手可能である。
【００７１】
当技術分野において周知の任意の様々なタイプのコア−シェル強化剤を用いることができる。前記コア−シェル強化剤は、エラストマーのコアと少なくとも１種の熱可塑性シェルとを有する微粒子の形にあることができ、その粒子寸法は一般的に１μｍ未満、有利には５０〜５００ｎｍの範囲、好ましくは１００ｎｍ〜４５０ｎｍの範囲である。前記コア−シェル強化剤は一般的に単分散系であっても多分散系であってもよいコポリマーである。コアの例としては、イソプレンホモポリマー又はブタジエンホモポリマー、イソプレンと最大３モル％のビニルモノマーとのコポリマー及びブタジエンと最大３５モル％（好ましくは３０モル％以下）のビニルモノマーとのコポリマーが挙げられる。前記ビニルモノマーは、スチレン、アルキルスチレン、アクリロニトリル又は（メタ）アクリル酸アルキルであることができる。別のコア類は、（メタ）アクリル酸アルキルのホモポリマー及び（メタ）アクリル酸アルキルと最大３５モル％（好ましくは３０モル％以下）のビニルモノマーとのコポリマーから成る。（メタ）アクリル酸アルキルは有利にはアクリル酸ブチルである。前記ビニルモノマーは、スチレン、アルキルスチレン、アクリロニトリル、ブタジエン又はイソプレンであることができる。前記コポリマーのコアは、完全に又は部分的に架橋していてもよい。求められることは、コアの調製の際に少なくとも二官能性のモノマーを加えることだけである；これらのモノマーは、ポリオールのポリ（メタ）アクリルエステル、例えばブチレンジ（メタ）アクリレート及びトリメチロールプロパントリメタクリレートから選択することができる。その他の二官能性モノマーは、例えばジビニルベンゼン、トリビニルベンゼン、アクリル酸ビニル及びメタクリル酸ビニルである。前記コアはまた、重合の際に、不飽和官能性モノマー、例えば不飽和カルボン酸の酸無水物、不飽和カルボン酸及び不飽和エポキシドを、コア中に導入することによって、グラフトさせることによって、又はコモノマーとして、架橋させることもできる。例として、無水マレイン酸、（メタ）アクリル酸及びグリシジルメタクリレートを挙げることができる。
【００７２】
前記シェルは、例えばスチレンホモポリマー、アルキルスチレンホモポリマー若しくはメタクリル酸メチルホモポリマー、又は上記モノマーの内の１種少なくとも７０モル％と上記モノマーの内の残りのモノマー、酢酸ビニル及びアクリロニトリルから選択される少なくとも１種のコモノマーとを含むコポリマーであることができる。前記シェルは、重合の際に、不飽和官能性モノマー、例えば不飽和カルボン酸の酸無水物、不飽和カルボン酸及び不飽和エポキシドを、コア中に導入することによって、グラフトさせることによって、又はコモノマーとして、官能化することもできる。例えば無水マレイン酸、（メタ）アクリル酸及びグリシジルメタクリレートを挙げることができる。例として、ポリスチレンシェルを有するコア−シェルコポリマー（Ａ）及びＰＭＭＡシェルを有するコア−シェルコポリマー（Ａ）を挙げることができる。前記シェルにはまた、様々なポリマー層との分散性及び適合性に役立つように官能基又は疎水性基を含有させることもできる。また、２つのシェルを有し、その一方がポリスチレンから成り、その外側のもう一方がＰＭＭＡから成るコア−シェルコポリマー（Ａ）も存在する。有利には、前記コアがコア−シェルポリマーの７０〜９０重量％を占め、前記シェルが３０〜１０重量％を占める。
【００７３】
前記アクリル樹脂組成物中に強化剤を含ませる場合、これは、高い光学清澄性、高い耐衝撃性及び／又は高い機械的強靱性／延性を有するアクリル樹脂組成物を提供するものから選択するのが好ましい。
【００７４】
酸官能化アクリルコポリマー及びアクリル樹脂組成物の用途
【００７５】
前記酸官能化アクリルコポリマー及びかかる酸官能化アクリルコポリマーを含有するアクリル樹脂組成物は一般的に熱可塑性材料を用いる任意の最終用途にとって有用であるが、下により一層詳しく説明するように、それらは特にフィルムの製造に有用である。
【００７６】
前記アクリルコポリマー及びアクリル樹脂組成物を用いて製造される物品
【００７７】
本発明の酸官能化アクリルコポリマー及びアクリル樹脂組成物は、熱可塑性材料であり、プラスチックの分野において周知の任意の好適な技術によって造形又は成形して、例えばシート、棒材、チューブ、フィルム、成形部品、積層体等を含めた任意の所望の形状寸法の物品にすることができる。
【００７８】
本発明の酸官能化アクリルコポリマー及びアクリル樹脂組成物を用いて製造されるフィルムは、少なくとも約８８％の光線透過率及び約１０％未満の曇り度を有するように配合加工することができる。別の有利な実施形態において、前記フィルムは、少なくとも９５％、少なくとも９２％又はさらにそれ以上の光線透過率を有する。追加的実施形態において、前記フィルムは、０．５％未満の曇り度又は０．２％未満の曇り度を有する。
【００７９】
本発明の酸官能化アクリルコポリマー及びアクリル樹脂組成物を用いて、延伸フィルム、特に二軸及び／又は一軸延伸フィルムを製造することができる。二軸延伸する前に、前記フィルムは例えば約６０〜約５００ミクロンの厚さを有していてよい。二軸延伸した後は、前記フィルムは例えば約１０〜約２００ミクロン又は約１５〜約８０ミクロンの厚さを有していてよい。
【００８０】
光学フィルムは、ＤＳＣにおいてＮ2中で１０℃／分の加熱速度で測定して、１２０℃以上のガラス転移温度、又は１２５℃以上のＴｇを有することができる。屈折率値は、５８９ｎｍの波長において１．４９〜１．５３の範囲内に調節することができる。ゼロ−ゼロ位相差フィルムにおける面内及び面外位相差値は、等価１００ｕｍ当たり１０ｎｍ又はそれより下に制御される。引張強さ及びモジュラスが７０ＭＰａ及び３ＧＰａ超である一方で、引張伸びは好ましくは７％超、より一層好ましくは１０％超である。フィルム積層プロセスの間に明らかな応力白化は存在しない。前記光学フィルムは、良好な耐湿性及び環境安定性を有する。さらに、本発明の酸官能化アクリルコポリマー及びアクリル樹脂組成物は、照明パイプ、光学イメージングレンズ、光学補償フィルム等において別の潜在的用途を有する。
【００８１】
光学イメージングレンズ及び光パイプは、射出成形ユニット（例えば住友製の射出成形ユニット）で作ることができ、その際、本発明の酸官能化アクリルコポリマー及びアクリル樹脂組成物は、２２０〜２６０℃のバレル温度で、随意にＮ2保護下で、加熱される。光ガイドパネルは、高温における溶融押出又は射出成形で製造することができる。溶融加工の前に好ましくは樹脂をデシケーターオーブン中で樹脂のＴｇより約２０℃低い温度において十分乾燥させる。
【００８２】
物品の製造方法
【００８３】
本発明の組成物を有用な物品に成形するための好適な方法には、以下のものが含まれる（が、これらに限定されるわけではない）：押出、射出成形、吹込成形、圧縮成形、真空成形、回転成形、溶液流延等及びそれらの組合せ。
【００８４】
本発明のある実施形態において、フィルムは、酸官能化アクリルコポリマー又はアクリル樹脂組成物から、押出（溶融流延）又は溶液流延法によって、加工される。
【００８５】
フィルムを形成させるための押出法の最初のステップにおいては、上に記載したアクリル樹脂組成物をミニキャストフィルムラインのような押出機に供給し、装填した材料を固体（例えば顆粒又はペレット）状態から溶融状態に転化させるのに足りる設定ポイント温度、押出機スクリュー速度、押出機ダイ間隔設定及び押出機背圧で操作することができる。前記押出法は一般的に２４０℃〜２８０℃の範囲の温度で、好ましくは窒素等の不活性ガス下で、実施することができる。より高い加工温度での材料の劣化を避けるために、アクリル樹脂組成物中に１種以上の酸化防止剤を加えるのが賢明だろう。
【００８６】
溶融材料は次いで、例えばギアポンプによって、フィルム形成用ダイ（これは「Ｔダイ」又は「コートハンガーダイ」等の任意の慣用のフィルム形成用ダイであってよい）に移送され、このダイから支持体上に押出される。次いで、支持体上の流延材料が冷却の際に固化することによって、フィルムが形成される。支持体は、化学反応によって劣化したり変形したりすることなく、流延溶融物の温度を維持することができる材料から作られたものが好ましい。フィルムが自立特性を有するものになる点まで固化が進行したら、さらなる加工のためにフィルムを支持体から剥離させることができる。特に、フィルムを続いての後記する条件下で機械的に延伸することによるフィルム配向（延伸）処理に付すのも好ましい。機械的延伸は、フィルム形成性プロセスにおける冷却の完了前又は完了後に実施することができる。
【００８７】
押出又は流延の後に、得られたフィルムを一軸延伸又は二軸延伸することができる。例えば、フィルムを延伸ステップに付すことができ、その際、フィルムを一軸式で縦方向（機械方向）又は横方向に延伸してもよく、二軸式で縦方向及び横方向に延伸してもよい。二軸延伸の場合、フィルムは２方向に同時に又は順次（即ち、縦方向の次に横方向に若しくはその逆で）延伸される。単一方向（例えば縦方向）における配向は、一軸配向フィルムをもたらす。同様に、２方向（例えば縦方向及び横方向）における配向は、同時に実施しようが２つの別々のステップとして実施しようが、二軸配向フィルムをもたらす。
【００８８】
一軸又は二軸延伸は、慣用のテンター、例えばピンテンター、クリップテンター又は二軸延伸テンターを用いて、実施することができる。フィルムが支持体上にある場合、その支持体は、有効な延伸を可能にするのに十分柔軟であって、壊れることなく機械的延伸操作に耐えるものでなければならない。
【００８９】
延伸は、例えばＴｇ−２０℃〜Ｔｇ＋４０℃の範囲の温度、例えばＴｇ−１０℃〜Ｔｇ＋３５℃の範囲、又はＴｇ−５℃〜Ｔｇ＋３０℃の範囲の温度において実施することができる。ここで、Ｔｇはフィルムが作られる樹脂成分のガラス転移温度である。
【００９０】
延伸比は比Ｌs／Ｌ0と定義され、ここで、Ｌsは延伸後の延伸方向におけるフィルムの長さを表し、Ｌ0は延伸前の延伸方向におけるフィルムの長さを規定する。延伸比は好ましくは１．０５倍〜６．０倍、又は１．１倍〜４．０倍、又は１．２５倍〜３．０倍の範囲であることができる。
【００９１】
フィルム延伸速度とは、単位時間当たりの縦方向又は横方向における伸び率（Ｌs−Ｌ0）／Ｌ0×１００％を指し、例えば０．０１％／秒〜２００％／秒、０．１％／秒〜５０％／秒、又は０．５％／秒〜１０％／秒であることができる。
【００９２】
延伸は、単一ステップで又は複数ステップで実施することができ、延伸条件はステップ間で同じであっても異なっていてもいいが、いずれの場合にもそれぞれのステップについて上で特定した通りの条件の範囲内にあるものとする。各延伸ステップには随意に、熱硬化ステップ、即ち、延伸フィルムを、例えばコポリマー又はアクリル樹脂組成物のガラス転移温度付近又はそれ以上の温度において、例えば１秒〜３分の範囲の時間、張力下に保つステップをさらに含ませることができる。
【００９３】
さらに別の実施形態において、フィルムは、溶液流延又はコーティング法によって製造することができる。かかる方法は、比較的薄いフィルム、即ち押出／二軸延伸技術によって容易に達成されるものより薄い厚さを有するフィルムを形成させるのに特に有用である。当技術分野において周知の任意の溶液流延又はコーティング法を、本発明において用いるために適合させることができる。例えば、アクリル樹脂組成物を好適な揮発性溶媒又は揮発性溶媒の組合せに溶解させ、得られた溶液を好適な基材の表面に層として適用することができる。適用した層を次いで、好適な方法、例えば加熱したり且つ／又は真空にしたりすることによって溶媒を除去する乾燥ステップに付すことができる。得られたフィルムは次いで、特定の所望の最終製品にとって適切であることができるように、基材から分離し（且つ随意に上記のように延伸し）てもよく、基材上に残しておいてもよい。
【００９４】
成形された物品の用途
【００９５】
本発明のコポリマー及びアクリル樹脂組成物を用いて製造される物品は、例えば光学産業、輸送産業、電子産業、機械産業、家電産業、コンテナ産業、建築及び建設産業、医療及びヘルスケア産業、スポーツ及びレジャー産業、ワイヤー及びケーブル産業等を含む多くの産業、特にコポリマー及びアクリル樹脂組成物の様々な特性（例えば、高い耐熱性、高い透明性、低い曇り度、調整可能な光学位相差、高い環境安定性及び／又は低い吸湿性）が望ましい又は有利であると考えられる最終用途のいずれにおいても有用性を見出すことができる。
【００９６】
例えば、本発明の酸官能化アクリルコポリマー又はアクリル樹脂組成物から製造されたフィルムは、高い透明度が望まれ且つ広い温度範囲内での機械応力下でそれが維持される光学等級製品の製造に用いることができる。
【００９７】
溶液流延、溶融流延又は他の任意のフィルム形成法によって得られる酸官能化アクリルコポリマー又はアクリル樹脂組成物を含むフィルムは、「非延伸フィルム」であるか「延伸フィルム」であるかに拘らず、さらに他の光学フィルムに積層して複合フィルム構造体を形成させることができる。これらのフィルム構造体の特定的な例には、以下のものがある（が、これらに限定されるわけではない）：偏光プレート、正及び負の二軸プレート、正及び負のＣ−プレート、並びに負の波長分散プレート。
【００９８】
得られるフィルムは、非晶質であり、透明性が高く、曇り度が低く、調節可能な複屈折／位相差特性、長期間耐久性、良好な機械的安定性、並びに光学素子の製造に通常用いられる他の材料との適合性を示す。従って、これらのフィルムは、光学補償用に、及び光の偏光状態の操作のための光学素子の製造用に、有用であると考えられる。
【００９９】
かくして、本発明の酸官能化アクリルコポリマー又はアクリル樹脂組成物から製造されるフィルムは、偏光子及びその両面に配置された２つの透明保護フィルムを含む偏光プレートであって、前記保護フィルムの少なくとも一方が前記酸官能化アクリルコポリマー又はアクリル樹脂組成物を含むフィルムであるものに用いることができる。
【０１００】
前記偏光子は、例えば、ヨウ素系偏光子、２色性染料を用いた染料系偏光子又はポリエン系偏光子であることができる。ヨウ素系偏光子及び染料系偏光子は一般的に、ＰＶＡ系フィルムから製造され、その製造方法は、ＰＶＡ系フィルムをドーピングし、該フィルムを一軸延伸し、随意に定着処理をし、乾燥させることを含む。ＰＶＡ系フィルムは一般的に、ビニルエステルモノマーを（場合により他のエチレン性不飽和化合物をコモノマーとして用いて）重合させ、次いでエステル官能基を鹸化させることによって得られたポリマーを含む溶液又は溶融物を流延することによって得られる。フィルムのドーピングは、一軸延伸の前に、その間に又はその後に、実施することができる。ドーピングは、例えばＰＶＡ系フィルムをヨウ素−ヨウ化カリウム及び／又は２色性染料を含む溶液中に浸漬してそれらをフィルムに吸収させることによって、又はフィルム流延段階の際にこれらのドーパントをブレンドすることによって、達成することができる。一軸延伸は、上記ドーパントを含む溶液であることができる温水若しくは熱水（３０〜９０℃）浴中でフィルムを延伸する湿式法として、又は空気中若しくは不活性ガス雰囲気中で例えば５０〜１８０℃の範囲の温度においてフィルムを延伸する乾式法として、実施することができる。延伸比は一般的に少なくとも４倍である。機械的延伸はヨウ素ドープＰＶＡ系フィルムに１方向延伸を付与し、これはフィルムの偏光効果の原因となる。一般的に、偏光子は延伸後に１０〜４０μｍ又は１５〜３０μｍの範囲の厚さを有する。定着処理では、フィルムが作られる材料の架橋が行われる；これは、例えばフィルムをホウ酸溶液と接触させることによって実施することができる。偏光子の乾燥は一般的に、例えば３０〜１５０℃の範囲の温度において、達成される。
【０１０１】
偏光プレートは、本発明に従う酸官能化アクリルコポリマー又はアクリル樹脂組成物を含む光学位相差フィルム以外の透明保護フィルムを含むことができる。これらの別の透明保護フィルムは特に制限されるものではなく、例えば商品として入手できるＴＡＣフィルムのようなセルロースアクリレートフィルムであることができる。偏光プレートを形成させるために本発明に従う酸官能化アクリルコポリマー若しくはアクリル樹脂組成物を含むフィルム及び／又は別の透明保護フィルムを偏光子に適用することができる方法は、特に制限されるものではない。それらは例えば偏光子上に直接積層又は貼付することができる。
【０１０２】
随意に、前記偏光子と前記保護フィルムの一方若しくは両方との間又は前記保護フィルムの一方若しくは両方の表面に、追加の別の機能性フィルムを適用してもよく、この保護フィルムの一方又は両方は、本発明に従う酸官能化アクリルコポリマー又はアクリル樹脂組成物を含むフィルムであることができる。この別の機能性フィルムには、以下のものが含まれる（が、これらに限定されるわけではない）：反射防止フィルム、光散乱フィルム、透明ハードコート、帯電防止フィルム、接着フィルム、ＵＶ吸収フィルムまたは偏光フィルム。
【０１０３】
必要ならば、上記のフィルム、即ち前記偏光子、保護フィルム（これは本発明に従う酸官能化アクリルコポリマー若しくはアクリル樹脂組成物から構成されるフィルム又は別のタイプの保護フィルムであることができる）及び前記別の機能性フィルムの１種の中の任意の２つの間の結合を促進するために、接着剤（特に感圧接着剤若しくはホットメルト接着剤）又はタイ層を用いることができる。オンラインフィルム積層プロセスの際にＰＶＡフィルムをアクリル光学フィルム上に積層するためには、多官能性アクリルウレタン及びこれと別の多官能性アクリル樹脂（一般的にＵＶ光に曝露することによって反応／重合することができる（メタ）アクリレート官能基を複数含有するもの）とのブレンドを含有するＵＶ硬化性アクリル接着剤を用いるのが好ましい。
【０１０４】
かかるフィルム、又はかかるフィルムを少なくとも１つ含む偏光プレートは、ＬＣＤディスプレイデバイスに用いることができる。従って、１つの局面において、本発明は、上に記載したような本発明に従う酸官能化アクリルコポリマー又はアクリル樹脂組成物から構成されるフィルムを含む液晶ディスプレイ又はイメージングデバイスに関する。かかる液晶ディスプレイは一般的に、液晶セル及び該液晶セルの２つの面のそれぞれの上に配置される２つの偏光プレートを含み、該偏光プレートの少なくとも一方は、本発明に従う酸官能化アクリルコポリマー又はアクリル樹脂組成物から構成される少なくとも１つのフィルムを含む。例えば、本発明に従う酸官能化アクリルコポリマー又はアクリル樹脂組成物を含むフィルムは、偏光プレートの液晶に面する側に使用することができる。アクリル光学位相位相差フィルムには、ゼロ−ゼロ位相差フィルム、Ｃ−プレート、四分の一波長プレート及び二分の一波長プレートが含まれる。
【０１０５】
本発明に従う酸官能化アクリルコポリマー又はアクリル樹脂組成物から構成されるフィルムの別の好適な最終用途には、以下のものが含まれる（が、これらに限定されるわけではない）：ＤＶＤ製造、インサート成形、フラットパネルディスプレイ又はＬＥＤの外層としての用途、メンブレンスイッチ、デカール又は転写フィルム、インストルメントパネル及びスマートカード。１つの実施形態においては、本発明に従う酸官能化アクリルコポリマー又はアクリル樹脂組成物を含むフィルム又は本発明に従う酸官能化アクリルコポリマー又はアクリル樹脂組成物から作られたフィルム上にグラフィックデザインをプリントし、プリントされたフィルムを基材に適用することができる。本発明に従う酸官能化アクリルコポリマー又はアクリル樹脂組成物から構成されるフィルムは、例えば積層によって又は接着剤若しくはタイ層を用いることによって、基材の表面に適用することができる。酸官能化アクリルポリマーを含有するフィルムは、ＰＶＡ層に対する良好な接着性を提供することができる。
【０１０６】
本明細書内では、明瞭且つ簡潔な仕様が書かれることを可能にする態様で実施形態を説明してきたが、本発明から逸脱することなく実施形態を様々に組み合わせたり分離したりできることが意図され、認識されるであろう。例えば、本明細書に記載されるすべての好ましい特徴は、本明細書に記載される本発明のすべての局面に適用可能であることが理解されるだろう。
【０１０７】
ある実施形態において、本発明は、本発明の酸官能化アクリルコポリマー又はアクリル樹脂組成物の基本的特徴及び新規の特徴に著しく影響を及ぼすことのない要素を排除するものと解釈できる。さらに、ある実施形態において、本発明は、ここに特定していない要素を排除するものと解釈できる。
【０１０８】
特定実施形態を参照して本発明を例示して説明してきたが、本発明は示された詳細に限定されることを意図したものではない。むしろ、特許請求の範囲の均等範囲及び領域内で、本発明から逸脱することなく、詳細に様々な変更を為すことができる。
【実施例】
【０１０９】
試験方法：
【０１１０】
メルトフローレート（ＭＦＲ）測定：メルトフローレート測定ではポリマーに対してInstron Ceast MF30装置を用いた。別段の記載がない限り、ダイ温度は２３０℃に調節し、ロードセル重量は３．８ｋｇとした。乾燥ペレットは、Ｔｇより約２０℃低い温度で８時間以上用いた。
【０１１１】
ゲル透過クロマトグラフィー（ＧＰＣ）：ポリマー分子量測定を行うために、Waters Alliance 2695及びWaters Differential Refractometer 2410を用いた。カラムは２個のPL Gel mixed Cカラム及びガードカラム（内径７．８ｍｍ×３０ｃｍ、５μｍ）をベースとするものだった。溶剤としてＴＨＦ（ＨＰＬＣグレード）を選択した。温度は３５℃に調節した。１０個のポリ（メチルメタクリレート）標準物質をＭp（ピーク分子量）５５０〜１６７７０００ｇ／モルの範囲でキャリブレーションに用いた。
【０１１２】
示差走査熱量分析（ＤＳＣ）：アクリルポリマーのガラス転移温度を、２回目の加熱の際に、TA Instruments Q2000 ＤＳＣを用い、Ｎ2中で、１０℃／分の加熱速度で、測定した。１回目の加熱では、サンプルを１０℃／分の加熱速度で１７０℃に加熱し、次いでサンプルを１０℃／分の冷却速度で０℃まで冷ました。サンプル重量は５〜１０ｍｇに調節した。
【０１１３】
熱重量分析（ＴＧＡ）：TA instruments Q5000 TGAを用いてＮ2中で１０℃／分の加熱速度で、アクリルポリマーの熱分解温度を測定した。サンプル重量は５〜１０ｍｇに調節した。サンプルを真空炉中で１００℃において１６時間予備乾燥させた。TA instruments Q5000 TGAを用いて、Ｎ2又は空気中で３０〜６０分等の所定時間で２７０℃等の選択した等温温度に達するまで毎分１０〜５０℃の加熱速度で等温ＴＧＡ測定を行った。
【０１１４】
全光線透過率：Perkin Elmer Lambda 950を１５０ｍｍの積分球と共に用いて、透過モードで、フィルム及び／又はプラークのサンプルから、全光線透過率を測定した。選択したＵＶ／可視光波長範囲は、ＵＶ／可視光領域で２００ｎｍから８００ｎｍだった。
【０１１５】
曇り度：BYK HazeGard Plusを用いて、透明フィルム及び／又はプラークの光学曇り度を測定した。
【０１１６】
引張強さ及び伸長性：Instron Model 4202を用いて５ｍｍ／分のクロスヘッド速度で、引張強さ、モジュラス及び引張棒の伸長性を評価した。引張は長さ６”であり、幅は０．５０”だった。サンプル厚さは０．１２５”だった。
【０１１７】
二軸延伸：０．０５％／秒〜５０％／秒の速度でBrucknerを用いて、４”×４”のサイズのフィルムサンプルを延伸した。採用した二軸延伸温度は、ガラス転移温度Ｔｇ−２０℃〜Ｔｇ＋３５℃付近だった。フィルム厚さは１００〜５００μｍに調節した。
【０１１８】
面内及び面外位相差：光学フィルムからの面内位相差は、透過中にエリプソメーター（J. A. Woollam Co. Inc.）を用いて５６０ｎｍの選択波長又は全可視波長において測定し、一方、面外位相差は、５６０ｎｍの選択波長又は全可視波長において得た。
【０１１９】
例１
【０１２０】
この例は、メタクリル酸メチルとメタクリル酸との高分子量コポリマー（ｐＭＭＡ−ＭＡＡ、重量比９４／６）の調製を示す。反応器中にＮ2下で０℃付近において１００ｒｐｍの機械的撹拌速度で、９２６０ｇのメタクリル酸メチル及び７００ｇのメタクリル酸を装填した。追加的に、Luperox（登録商標）531（Arkema社より入手）を開始剤として１．６ｇの量で用い、一方、３８ｇのｎ−ドデシルメルカプタン（ｎ−ＤＤＭ、Aldrich社より入手）を連鎖移動剤として用いた。重合反応を１５０℃において５時間行った。転化率が５５％付近に達した時に、押出の際に排気システムによって残留モノマーを除去した。得られたポリマーを一軸スクリュー押出機に２３０℃のダイ温度において、バレル温度が２３０〜２５０℃である間に、通した。ペレット化の前に溶融流を水浴に通した。次いで、ポリマーをペレット化させて長さ３〜４ｍｍの樹脂ペレットにし、デシケーターオーブン中で１００℃において８時間乾燥させた。ポリマーのメルトフローレートは、３．８ｋｇ下で２３０℃において測定して１．４ｇ／１０分だった。得られたポリマーの屈折率は、５８９ｎｍにおいて測定して１．４９６だった。
【０１２１】
得られたポリマーがｐＭＭＡ／ＭＡＡ（重量比９４／６）の組成を有することが1Ｈ−ＮＭＲによってわかった。この樹脂のガラス転移温度は、ＤＳＣを用いてＮ2中で１０℃／分の加熱速度で測定して１２７℃だった。この樹脂の重量平均分子量Ｍｗは、ＧＰＣを用いて測定して８８５００ｇ／モルであり、Ｍｗ／Ｍｎ（多分散度）値は２．０だった。Lambda 950を用いて５６０ｎｍにおいて測定した光線透過率は９１．６％であり、曇り度計（ＢＹＫ社から入手したHaze Gard Plus）を用いて測定した曇り度は０．６％だった。ポリマーの引張モジュラスは３．４ＧＰａであり、引張強さは７６ＭＰａであり、引張伸び率は９％だった。
【０１２２】
例２
【０１２３】
この例は、メタクリル酸メチルとメタクリル酸との高分子量コポリマー（ｐＭＭＡ−ＭＡＡ、重量比９８／２）の調製を示す。反応器中にＮ2下で０℃付近において１００ｒｐｍの機械的撹拌速度で、９７８０ｇのメタクリル酸メチル及び２００ｇのメタクリル酸を装填した。追加的に、Luperox（登録商標）531（Arkema社より入手）を開始剤として１．６ｇの量で用い、一方、１８ｇのｎ−ドデシルメルカプタン（ｎ−ＤＤＭ、Aldrich社より入手）を連鎖移動剤として用いた。重合反応を１５０℃において５時間行った。転化率が５０％に達した時に、押出の際に排気システムによって残留モノマーを除去した。得られたポリマーを一軸スクリュー押出機に２３０℃のダイ温度において、バレル温度が２３０〜２５０℃である間に、通した。ペレット化の前に溶融流を水浴に通した。次いで、ポリマーをペレット化させて長さ３〜４ｍｍの樹脂ペレットにし、デシケーターオーブン中で１００℃において８時間乾燥させた。ポリマーのメルトフローレートは、３．８ｋｇ下で２３０℃において測定して０．４６ｇ／１０分だった。得られたポリマーの屈折率は、５８９ｎｍにおいて測定して１．４９３だった。
【０１２４】
得られたポリマーがｐＭＭＡ／ＭＡＡ（重量比９８／２）の組成を有することが1Ｈ−ＮＭＲによって確認された。この樹脂のガラス転移温度は、ＤＳＣを用いてＮ2中で１０℃／分の加熱速度で測定して１２２℃だった。この樹脂の重量平均分子量Ｍｗは、ＧＰＣを用いて測定して１４５０００ｇ／モルであり、Ｍｗ／Ｍｎ（多分散度）値は２．２だった。Lambda 950を用いて５６０ｎｍにおいて測定した光線透過率は９１．８％であり、曇り度計（ＢＹＫ社から入手したHaze Gard Plus）を用いて測定した曇り度は０．７％だった。被験サンプルの引張モジュラスは３．１ＧＰａであり、引張強さは７１ＭＰａであり、引張伸び率は１０％だった。
【０１２５】
例３
【０１２６】
この例は、メタクリル酸メチルとメタクリル酸との高分子量コポリマー（ｐＭＭＡ−ＭＡＡ、重量比９８／２）及び酸化防止剤（ＡＯ）を含む樹脂の調製を示す。例２に従って製造した３０００ｇのｐＭＭＡ−ＭＡＡ樹脂中に、６ｇのIrganox（登録商標）第１酸化防止剤及び３ｇのIrgafos（登録商標）第２酸化防止剤を、２７ｍｍ二軸スクリュー押出機を真空ポンプシステムと共に用いて、２３０℃のダイ温度及び２６０℃のバレル温度において、２５ｋｇ／時間の速度で、混合した。ペレット化の前に溶融流を水浴に通した。乾燥させた樹脂のメルトフローレート（ＭＦＲ）は、３．８ｋｇ下で２３０℃において測定して０．４５ｇ／１０分だった。得られたポリマーの屈折率は、５８９ｎｍにおいて測定して１．４９３だった。
【０１２７】
この樹脂のガラス転移温度は、ＤＳＣを用いてＮ2中で１０℃／分の加熱速度で測定して１２１℃だった。この樹脂の重量平均分子量Ｍｗは、ＧＰＣを用いて測定して１４６０００ｇ／モルであり、Ｍｗ／Ｍｎ（多分散度）値は２．３だった。Lambda 950を用いて５６０ｎｍにおいて測定した光線透過率は９１．５％であり、曇り度計（ＢＹＫ社から入手したHaze Gard Plus）を用いて測定した曇り度は１．１％だった。この樹脂の引張モジュラスは３．２ＧＰａであり、引張強さは７４ＭＰａであり、引張伸び率は１２％だった。
【０１２８】
例４
【０１２９】
この例は、本発明の好ましい実施形態を表し、乳化重合を用いたメタクリル酸メチル、α−メチルスチレン、メタクリル酸及びアクリル酸ｎ−ブチル（ｐＭＭＡ−α−メチルスチレン−ＭＡＡ−ＢＡ）のＴｇ約１４０℃のコポリマーの調製を示す。
【０１３０】
４４０ｇのα−メチルスチレン、４０ｇのメタクリル酸、２０ｇのアクリル酸ｎ−ブチル、１５００ｇのメタクリル酸メチル及び８ｇのｎ−ドデシルメルカプタンの混合物を調製した。次いでこのモノマー混合物中に２ｇのスルホコハク酸ジオクチルナトリウムを溶解させた。機械的な撹拌を備えた好適な反応釜に、３０００ｇの脱イオン水を３ｇのドデシルベンゼンスルホン酸ナトリウムと共に加えた。釜の混合物を７０℃に加熱し、窒素で３０分間ガス抜きした。この反応器に、３００ｇの前記モノマー混合物を装填し、次いで１５ｇの２％ナトリウムホルムアルデヒドスルホキシレートを装填した。５分後に、１５ｇの２％ｔ−ブチルヒドロペルオキシドを加えて、種ラテックスを開始させた。
【０１３１】
この混合物の固形分が８％に到達した後（９０％の転化率）に、残りの１７１０ｇのモノマー混合物を反応器に４時間かけて供給した。同じ４時間で８５．５ｇの２％ｔ−ブチルヒドロペルオキシド及び８５．５ｇの２％ナトリウムホルムアルデヒドスルホキシレートを別々に供給した。モノマーを添加した後にこのラテックスを７０℃において１時間硬化させ、次いで冷却し、濾過し、凍結乾燥させた後に、混合した。この混合のために、１８ｍｍの二軸スクリュー押出機を２３０℃のダイ温度において用いた。次いでポリマーをペレット化して長さ３〜４ｍｍの樹脂ペレットにし、デシケーターオーブン中で１１０℃において８時間乾燥させた。このポリマーのメルトフローレートは、３．８ｋｇ下で２３０℃において測定して０．３５ｇ／１０分だった。得られたポリマーの屈折率は、５８９ｎｍにおいて測定して１．５２１だった。
【０１３２】
得られたポリマーがｐＭＭＡ／ＭＡＡ／α−メチルスチレン／ＢＡ（重量比７５／２／２２／１）の組成を有することが1Ｈ−ＮＭＲによって確認された。この樹脂のガラス転移温度は、ＤＳＣを用いてＮ2中で１０℃／分の加熱速度で測定して１３８℃だった。この樹脂の重量平均分子量Ｍｗは、ＧＰＣを用いて測定して１４４０００ｇ／モルであり、Ｍｗ／Ｍｎ（多分散度）値は２．６だった。Lambda 950を用いて５６０ｎｍにおいて測定した光線透過率は９０．４％であり、曇り度計（ＢＹＫ社から入手したHaze Gard Plus）を用いて測定した曇り度は１．５％だった。
【０１３３】
例５
【０１３４】
耐熱性、機械的特性及び耐湿性をさらに改善するために、４５００ｇのｐＭＭＡ−ＭＡＡ（９５／５）（９７重量％のメタクリル酸メチルと３重量％のアクリル酸エチルとのコポリマーであって、１４５０００〜１５００００ｇ／モルの重量平均分子量Ｍｗを有するもの）と、例４に従って調製した１０００ｇのポリ（ＭＭＡ／α−メチルスチレン／ＭＡＡ／ＢＡ）及び４５００ｇの高分子量ｐＭＭＡ／ＥＡ（９７／３）（９７重量％のメタクリル酸メチルと３重量％アクリル酸エチルとのコポリマーであって、１４５０００〜１５００００ｇ／モルの重量平均分子量Ｍｗを有するもの）とを、高温におけるホットメルト混合法によってブレンドした。混合は、排気システムを備えた二軸スクリュー押出機を用いて、２３０℃のダイ温度及び２４５℃のバレル温度において、２５ｋｇ／時間の速度で実施した。次いでポリマーをペレット化して長さ３〜４ｍｍの樹脂ペレットにし、デシケーターオーブン中で１００℃において８時間乾燥させた。このポリマーのメルトフローレートは、３．８ｋｇ下で２３０℃において測定して１．３ｇ／１０分だった。得られた樹脂の屈折率は、５８９ｎｍにおいて測定して１．４９６だった。
【０１３５】
ブレンドされた樹脂のガラス転移温度は、ＤＳＣを用いてＮ2中で１０℃／分の加熱速度で測定して１２０℃だった。この樹脂の重量平均分子量Ｍｗは、ＧＰＣを用いて測定して１０８０００ｇ／モルであり、Ｍｗ／Ｍｎ（多分散度）値は２．１だった。Lambda 950を用いて５６０ｎｍにおいて測定した光線透過率は９０．５％であり、曇り度計（ＢＹＫ社から入手したHaze Gard Plus）を用いて測定した曇り度は０．８％だった。この樹脂の引張モジュラスは３．３ＧＰａであり、引張強さは７２ＭＰａであり、引張伸び率は８％だった。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
メタクリル酸メチルとメタクリル酸と随意としての１種以上の追加のコモノマーとのコポリマーであって、少なくとも６００００ｇ／モルの重量平均分子量及び少なくとも１１５℃のガラス転移温度を有する前記コポリマー。
【請求項２】
少なくとも８００００ｇ／モルの重量平均分子量を有する、請求項１に記載のコポリマー。
【請求項３】
少なくとも１０００００ｇ／モルの重量平均分子量を有する、請求項１に記載のコポリマー。
【請求項４】
少なくとも１２０℃のガラス転移温度を有する、請求項１〜３のいずれかに記載のコポリマー。
【請求項５】
少なくとも１３０℃のガラス転移温度を有する、請求項１〜４のいずれかに記載のコポリマー。
【請求項６】
５８９ｎｍの波長において１．４５〜１．５３の屈折率を有する、請求項１〜５のいずれかに記載のコポリマー。
【請求項７】
前記１種以上の追加のコモノマーがアクリル酸エチル、アクリル酸メチル、スチレン、α−メチルスチレン、環状及び脂肪族不飽和酸無水物、メタクリル酸ベンジル、メタクリル酸シクロヘキシル、メタクリル酸ｔ−ブチルシクロヘキシル、メタクリル酸ｔ−ブチル、ビニルエステル類、ネオデカン酸ビニル、ネオノナン酸ビニル及びそれらの組合せより成る群から選択される、請求項１〜６のいずれかに記載のコポリマー。
【請求項８】
メタクリル酸メチル／メタクリル酸コポリマー、メタクリル酸メチル／メタクリル酸／アクリル酸エチルコポリマー、メタクリル酸メチル／メタクリル酸／アクリル酸メチルコポリマー、メタクリル酸メチル／メタクリル酸／メタクリル酸ｔ−ブチルシクロヘキシルコポリマー、メタクリル酸メチル／メタクリル酸／メタクリル酸イソボルニルコポリマー、メタクリル酸メチル／メタクリル酸／スチレンコポリマー、メタクリル酸メチル／メタクリル酸／スチレン／無水マレイン酸コポリマー、メタクリル酸メチル／メタクリル酸／無水マレイン酸／α−メチルスチレンコポリマー、メタクリル酸メチル／メタクリル酸／アクリル酸エチル／メタクリル酸ベンジルコポリマー、メタクリル酸メチル／メタクリル酸／メタクリル酸ベンジル／メタクリル酸ｔ−ブチルシクロヘキシルコポリマー、メタクリル酸メチル／メタクリル酸／メタクリル酸ベンジル／メタクリル酸ｔ−ブチルシクロヘキシルコポリマー、メタクリル酸メチル／メタクリル酸／アクリル酸エチル／メタクリル酸ｔ−ブチルコポリマー及びそれらの組合せより成る群から選択される、請求項１〜７のいずれかに記載のコポリマー。
【請求項９】
メタクリル酸がコポリマーの約１〜約７重量％を構成する、請求項１〜８のいずれかに記載のコポリマー。
【請求項１０】
メタクリル酸メチルがコポリマーの約７０〜約９９重量％を構成する、請求項１〜９のいずれかに記載のコポリマー。
【請求項１１】
メタクリル酸メチル約７９〜約９９重量％、メタクリル酸約１〜約７重量％及び１種以上の追加のコモノマー０〜約２０重量％から成る、請求項１に記載のコポリマー。
【請求項１２】
厚さ３．２ｍｍのプラーク上でＡＳＴＭ法Ｄ１００３によって測定した時に少なくとも約８８％の光線透過率及び１０％未満の曇り度を有する、請求項１〜１１のいずれかに記載のコポリマー。
【請求項１３】
３．８ｋｇ下で２３０℃において約０．３〜約２．５ｇ／１０分のメルトフローレートを有する、請求項１〜１２のいずれかに記載のコポリマー。
【請求項１４】
請求項１〜１３のいずれかに記載の少なくとも１種のコポリマーと少なくとも１種の酸化防止剤、少なくとも１種のＵＶ安定剤及び／又は少なくとも１種の強化剤とを含む、アクリル樹脂組成物。
【請求項１５】
前記酸化防止剤がホスファイト酸化防止剤、ホスフェート酸化防止剤、ホスホネート酸化防止剤、ホスフィン酸化防止剤、フェノール系酸化防止剤、トリアジントリオン酸化防止剤及びそれらの組合せより成る群から選択される、請求項１４に記載のアクリル樹脂組成物。
【請求項１６】
前記ＵＶ安定剤がベンゾフェノンＵＶ安定剤、ベンゾトリアゾールＵＶ安定剤、ヒドロキシフェニルベンゾトリアゾールＵＶ安定剤、ヒドロキシフェニルトリアジンＵＶ安定剤、ベンゾオキサジノンＵＶ安定剤及びそれらの組合せより成る群から選択される、請求項１４又は１５に記載のアクリル樹脂組成物。
【請求項１７】
前記強化剤がブロックコポリマー強化剤及びコア−シェル強化剤より成る群から選択される、請求項１４〜１６のいずれかに記載のアクリル樹脂組成物。
【請求項１８】
メタクリル酸メチルと１種以上のアクリル酸Ｃ1〜Ｃ4アルキルエステルとのコポリマーより成る群から選択される少なくとも１種の追加ポリマーを含む、請求項１４〜１７のいずれかに記載のアクリル樹脂組成物。
【請求項１９】
前記少なくとも１種の追加ポリマーがメタクリル酸メチルとアクリル酸エチル又はアクリル酸メチルから選択される少なくとも１種のコモノマーとのコポリマーである、請求項１８に記載のアクリル樹脂組成物。
【請求項２０】
アクリル樹脂がコポリマーと追加ポリマーとの合計重量を基準として約２５重量％〜約９９．９重量％のコポリマーと０．１重量％〜約７５重量％の追加ポリマーとから構成される、請求項１８又は１９に記載のアクリル樹脂組成物。
【請求項２１】
前記少なくとも１種の追加ポリマーが少なくとも１０００００ｇ／モルの重量平均分子量を有する、請求項１８〜２０のいずれかに記載のアクリル樹脂組成物。
【請求項２２】
前記少なくとも１種の追加ポリマーが少なくとも１２００００ｇ／モルの重量平均分子量を有する、請求項１８〜２０のいずれかに記載のアクリル樹脂組成物。
【請求項２３】
酸無水物環構造を含む、請求項１４〜２２のいずれかに記載のアクリル樹脂組成物。
【請求項２４】
13Ｃ−ＮＭＲによって測定して０．５〜２重量％の酸無水物環構造を含有する、請求項２３に記載のアクリル樹脂組成物。
【国際調査報告】
2020508377.tif 000002
2020508377.tif 000003